(57)【特許請求の範囲】
【請求項１】
電磁シールド膜であって、
第１シールド層、第２シールド層、接着剤膜層及び複数の凸状粒子を含み、前記第１シールド層は、対向する第１表面と、凹凸のある非平滑面である第２表面とを含み、前記複数の凸状粒子は、前記第１シールド層の第２表面上に付着され、前記第２シールド層は、前記第１シールド層の第２表面上に配置され、且つ前記複数の凸状粒子を覆い、それにより、前記第２シールド層の外表面において前記凸状粒子に対応する位置に凸部を形成して、他の位置に凹部を形成し、前記第２シールド層の外表面の凹凸度が前記第２表面の凹凸度より大きく、前記接着剤膜層は、前記第２シールド層の外表面上に配置される、
ことを特徴とする電磁シールド膜。
【請求項２】
前記凸状粒子は、導体粒子、半導体粒子、絶縁体粒子及び被覆複合粒子のうちの１種以上を含む、
ことを特徴とする請求項１に記載の電磁シールド膜。
【請求項３】
前記凸状粒子の高さが、０．１μｍ−３０μｍである、
ことを特徴とする請求項２に記載の電磁シールド膜。
【請求項４】
前記第２シールド層の外表面上には、複数の導電性凸起がさらに形成される、
ことを特徴とする請求項１に記載の電磁シールド膜。
【請求項５】
前記導電性凸起は、前記凸部に集中して分布する、
ことを特徴とする請求項４に記載の電磁シールド膜。
【請求項６】
前記接着剤膜層は、導電性粒子を含有する粘着層を含む、
ことを特徴とする請求項１に記載の電磁シールド膜。
【請求項７】
前記接着剤膜層は、導電性粒子を含有しない粘着層を含む、
ことを特徴とする請求項１に記載の電磁シールド膜。
【請求項８】
前記第１シールド層及び第２シールド層は、金属シールド層、カーボン・ナノチューブ・シールド層、フェライト・シールド層及びグラフェン・シールド層のうちの１種以上を含む、
ことを特徴とする請求項１に記載の電磁シールド膜。
【請求項９】
前記金属シールド層は、金属単体シールド層及び／又は合金シールド層を含み、前記金属単体シールド層は、アルミニウム、チタン、亜鉛、鉄、ニッケル、クロム、コバルト、銅、銀及び金のうちのいずれか１種の材料で製造され、前記合金シールド層は、アルミニウム、チタン、亜鉛、鉄、ニッケル、クロム、コバルト、銅、銀及び金のうちのいずれか２種以上の材料で製造される、
ことを特徴とする請求項７に記載の電磁シールド膜。
【請求項１０】
前記電磁シールド膜は、保護膜層をさらに含み、前記第１シールド層の第１表面には、前記保護膜層が形成されている、
ことを特徴とする請求項１に記載の電磁シールド膜。
【請求項１１】
回路基板であって、
プリント回路基板と、請求項１〜１０のいずれか1項に記載の電磁シールド膜とを備え、前記電磁シールド膜は、接着剤膜層を介して前記プリント回路基板にラミネートされ、前記第２シールド層の外表面の凸部は、前記接着剤膜層を刺し貫き、前記プリント回路基板のグラウンド層まで延びている、
ことを特徴とする回路基板。
【請求項１２】
電磁シールド膜の製造方法であって、
請求項１〜１０のいずれか１項に記載の電磁シールド膜の製造に適用し、
対向する第１表面と、凹凸のある非平滑面である第２表面とを含む第１シールド層を形成するステップＳ１と、
第１シールド層の第２表面上に複数の凸状粒子を形成するステップＳ２と、
前記第２シールド層の外表面において前記凸状粒子に対応する位置に凸部を形成して、他の位置に凹部を形成し、前記第２シールド層の外表面の凹凸度が前記第２表面の凹凸度より大きくなるように、前記凸状粒子が分布している第２表面上に第２シールド層を形成するステップＳ３と、
前記第２シールド層の外表面上に接着剤膜層を形成するステップＳ４と、を含む、
ことを特徴とする電磁シールド膜の製造方法。
【請求項１３】
ステップＳ１においては、
キャリア膜上に保護膜層を形成し、前記保護膜層上に前記第１シールド層を形成し、但し、前記第１表面が前記保護膜層に貼り合わせられている、又は
キャリア膜上に可剥離層を形成し、前記可剥離層の表面上に前記第１シールド層を形成し、前記第１シールド層の第１表面に保護膜層を形成した後、前記キャリア膜層を剥離する
という方式によって、前記第１シールド層を形成する、
ことを特徴とする請求項１２に記載の電磁シールド膜の製造方法。
【請求項１４】
前記第２シールド層の外表面上に接着剤膜層を形成する前に、
物理的粗面化、無電解めっき、物理蒸着、化学蒸着、蒸発めっき、スパッタリングめっき、電気めっき及び混合めっきのうちの１種以上のプロセスによって、前記第２シールド層の外表面に複数の導電性凸起を形成するステップをさらに含む、
ことを特徴とする請求項１２又は１３に記載の電磁シールド膜の製造方法。
【請求項１５】
ステップＳ４においては、前記第２シールド層の外表面上に接着剤膜層を形成する前記ステップは、具体的には、
離型膜上に接着剤膜層を塗布し、次に、前記接着剤膜層を前記第２シールド層の外表面にラミネートして移すことで前記第２シールド層の外表面上に前記接着剤膜層を形成する、又は、
前記第２シールド層の外表面に接着剤膜層を直接塗布して、前記第２シールド層の外表面上に前記接着剤膜層を形成する、
ことを特徴とする請求項１２に記載の電磁シールド膜の製造方法。
【発明の詳細な説明】
【技術分野】
【０００１】
本発明は、電子分野に関し、特に電磁シールド膜、回路基板及び電磁シールド膜の製造方法に関する。
【背景技術】
【０００２】
電子工業の急速な発展に伴い、電子製品が小型化、軽量化、高集積化へ発展し、従って、フレキシブル回路基板の発展を大幅に促進して、デバイス装置とリード線の一体化接続を実現する。フレキシブル回路基板は、携帯電話、液晶表示、通信や航空宇宙などの産業に広く使用されることができる。
【０００３】
国際市場の駆動下で、機能性フレキシブル回路基板は、フレキシブル回路基板の市場において支配的な地位を占めており、機能性フレキシブル回路基板の性能を評価するための重要な指標の１つは、電磁シールド（（Ｅｌｅｃｔｒｏｍａｇｎｅｔｉｃ  Ｉｎｔｅｒｆｅｒｅｎｃｅ  Ｓｈｉｅｌｄｉｎｇ、略語ＥＭＩ  Ｓｈｉｅｌｄｉｎｇ）である。携帯電話などの通信機器の機能が統合するに伴い、その内部アセンブリーの高周波・高速化が急速に発展している。たとえば、携帯電話の機能には、従来のオーディオ伝播機能以外、撮影機能も必須な機能となり、且つＷＬＡＮ（Ｗｉｒｅｌｅｓｓ  Ｌｏｃａｌ  Ａｒｅａ  Ｎｅｔｗｏｒｋｓ、無線ローカル・エリア・ネットワーク）、ＧＰＳ（Ｇｌｏｂａｌ  Ｐｏｓｉｔｉｏｎｉｎｇ  Ｓｙｓｔｅｍ、全地球測位システム）及びインターネット接続機能が普及しており、さらに検知アセンブリーのさらなる統合により、アセンブリーの急速な高周波数・高速化の傾向が益々避けられない。高周波数及び高速化の駆動によるアセンブリーの内部及び外部の電磁干渉のため、信号の伝送中の減衰及び挿入損失やジッタの問題が深刻になりつつある。
【０００４】
現在、従来の回路基板に一般的に使用されているシールド膜は、シールド層と導電性接着剤層とを含み、導電性接着剤層を介してシールド層が回路基板のグラウンド層に接続されて、干渉電荷を回路基板グラウンド層に導入して、シールドを実現する。従来技術では、一般的に使用されている別の方法としては、接着剤膜層における導電性粒子を除去し、平滑シールド層上に一定の粗さを有する表面を形成し、次に、シールド層の粗い表面により接着剤膜層を刺し貫くことにより、シールド層と回路基板のグラウンド層とを接触して接続するが、このような技術案には、接着剤収容量が小さく、及び刺し貫き力が不十分である欠陥が存在する。
【発明の概要】
【０００５】
本発明の実施例の目的は、接着剤収容量が不十分であることにより高温でのデラミネーション現象を引き起こしやすいという従来技術の問題を効果的に解決でき、刺し貫く力が高く、剥離強度が高く、デラミネーション現象の発生を回避する電磁シールド膜、回路基板及び電磁シールド膜の製造方法を提供することである。
【０００６】
上記目的を達成させるために、本発明の実施例は、第１シールド層、第２シールド層、接着剤膜層及び複数の凸状粒子を含み、前記第１シールド層は、対向する第１表面と、凹凸のある非平滑面である第２表面とを含み、前記複数の凸状粒子は、前記第１シールド層の第２表面上に付着され、前記第２シールド層は、前記第１シールド層の第２表面上に配置され、且つ前記複数の凸状粒子を覆い、それにより、前記第２シールド層の外表面において前記凸状粒子に対応する位置に凸部を形成して、他の位置に凹部を形成し、前記第２シールド層の外表面の凹凸度が前記第２表面の凹凸度より大きく、前記接着剤膜層は、前記第２シールド層の外表面上に配置される、電磁シールド膜を提供する。
【０００７】
上記態様の改良として、前記凸状粒子は、導体粒子、半導体粒子、絶縁体粒子及び被覆複合粒子のうちの１種以上を含む。
【０００８】
上記態様の改良として、前記凸状粒子の高さが、０．１μｍ−３０μｍである。
【０００９】
上記態様の改良として、前記第２シールド層の外表面上には、複数の導電性凸起がさらに形成される。
【００１０】
上記態様の改良として、前記導電性凸起は、前記凸部に集中して分布する。
【００１１】
上記態様の改良として、前記接着剤膜層は、導電性粒子を含有する粘着層を含む。
【００１２】
上記態様の改良として、前記接着剤膜層は、導電性粒子を含有しない粘着層を含む。
【００１３】
上記態様の改良として、前記第１シールド層及び第２シールド層は、金属シールド層、カーボン・ナノチューブ・シールド層、フェライト・シールド層及びグラフェン・シールド層のうちの１種以上を含む。
【００１４】
上記態様の改良として、前記金属シールド層は、金属単体シールド層及び／又は合金シールド層を含み、前記金属単体シールド層は、アルミニウム、チタン、亜鉛、鉄、ニッケル、クロム、コバルト、銅、銀及び金のうちのいずれか１種の材料で製造され、前記合金シールド層は、アルミニウム、チタン、亜鉛、鉄、ニッケル、クロム、コバルト、銅、銀及び金のうちのいずれか２種以上の材料で製造される。
【００１５】
上記態様の改良として、前記電磁シールド膜は、保護膜層をさらに含み、前記第１シールド層の第１表面には、前記保護膜層が形成されている。
【００１６】
従来技術に比べて、本発明の実施例は、電磁シールド膜を開示し、前記複数の凸状粒子は、前記第１シールド層の第２表面上に付着され、前記第２シールド層は、前記第１シールド層の第２表面上に配置され、且つ前記複数の凸状粒子を覆い、それにより、前記第２シールド層の外表面において前記凸状粒子に対応する位置に凸起部を形成する。それによって、前記第２シールド層の外表面において前記凸状粒子に対向する凸部がより容易に接着剤膜層を刺し貫き、シールド層と回路基板のグラウンド層とを接触して接続し、干渉電荷をシールド層により直接導出する。また、前記電磁シールド膜の接着剤膜層はラミネート過程において接着剤類物質が前記第２シールド層の外表面の凹部内に押され、従って、接着剤収容量が不十分であることにより高温でのデラミネーション現象を引き起こしやすいという従来技術の問題を効果的に解決でき、剥離強度が高く、デラミネーション現象が発生しにくい。
【００１７】
以上に対応して、本発明の実施例は、プリント回路基板と、上記のいずれか1項に記載の電磁シールド膜とを備え、前記電磁シールド膜は、接着剤膜層を介して前記プリント回路基板にラミネートされ、前記凸部が前記接着剤膜層を刺し貫き、前記プリント回路基板のグラウンド層まで延びている、回路基板をさらに提供する。
【００１８】
従来技術に比べて、本発明の実施例による回路基板は、上記のいずれか１項に記載の電磁シールド膜を用い、前記第２シールド層の外表面の凹凸度が前記第２表面の凹凸度より大きい。従って、前記電磁シールド膜の接着剤膜層はラミネート過程において接着剤類物質が前記第２シールド層の外表面の凹部内に押され、接着剤収容量が大きくなり、デラミネーション現象が発生しにくくなり、また、前記第２シールド層の外表面の凸部は接着剤膜層をより容易に刺し貫き、シールド層と回路基板のグラウンド層とを接触して接続し、干渉電荷をシールド層により直接導出する。
【００１９】
以上に対応して、本発明の実施例は、上記のいずれか１項に記載の電磁シールド膜の製造に適用する電磁シールド膜の製造方法を提供し、
対向する第１表面と、凹凸のある非平滑面である第２表面とを含む第１シールド層を形成するステップＳ１と、
第１シールド層の第２表面上に複数の凸状粒子を形成するステップＳ２と、
前記第２シールド層の外表面において前記凸状粒子に対応する位置に凸起部を形成して、他の位置に平坦部を形成するように、前記凸状粒子が分布している第２表面上に第２シールド層を形成するステップＳ３と、
前記第２シールド層の外表面上に接着剤膜層を形成するステップＳ４と、を含む。
【００２０】
上記態様の改良として、ステップＳ１においては、
キャリア膜上に保護膜層を形成し、前記保護膜層上に前記第１シールド層を形成し、但し、前記第１表面が前記保護膜層に貼り合わせられている、又は
キャリア膜上に可剥離層を形成し、前記可剥離層の表面上に前記第１シールド層を形成し、前記第１シールド層の第１表面に保護膜層を形成した後、前記キャリア膜層を剥離する
という方式によって、前記第１シールド層を形成する。
【００２１】
上記態様の改良として、前記第２シールド層の外表面上に接着剤膜層を形成する前に、
物理的粗面化、無電解めっき、物理蒸着、化学蒸着、蒸発めっき、スパッタリングめっき、電気めっき及び混合めっきのうちの１種以上のプロセスによって、前記第２シールド層の外表面に複数の導電性凸起を形成するステップをさらに含む。
【００２２】
上記態様の改良として、ステップＳ４においては、前記第２シールド層の外表面上に接着剤膜層を形成する前記ステップは、具体的には、
離型膜上に接着剤膜層を塗布し、次に、前記接着剤膜層を前記第２シールド層の外表面にラミネートして移すことで前記第２シールド層の外表面上に前記接着剤膜層を形成する、又は、
前記第２シールド層の外表面に接着剤膜層を直接塗布して、前記第２シールド層の外表面上に前記接着剤膜層を形成する。
【００２３】
従来技術に比べて、本発明の実施例による電磁シールド膜の製造方法は、第２表面が凹凸のある非平滑面である第１シールド層を形成し、次に、第１シールド層の第２表面に凸状粒子を形成し、前記凸状粒子が分布している第２表面上に第２シールド層を形成することによって、前記第２シールド層の外表面において前記凸状粒子に対応する位置に凸起部を形成して、他の位置に平坦部を形成する。それによって、前記凸部が接着剤膜層をより容易に刺し貫き、シールド層と回路基板のグラウンド層とを接触して接続し、干渉電荷をシールド層により直接導出する。また、前記電磁シールド膜の接着剤膜層はラミネート過程において接着剤類物質が前記第２シールド層の外表面の凹部内に押され、従って、接着剤収容量が不十分であることにより高温でのデラミネーション現象を引き起こしやすいという従来技術の問題を効果的に解決でき、剥離強度が高く、デラミネーション現象が発生することがない。
【図面の簡単な説明】
【００２４】
【図１】本発明の実施例１における電磁シールド膜の構造模式図である。
【図２】本発明の実施例２における電磁シールド膜の構造模式図である。
【図３】本発明の実施例３における回路基板の構造模式図である。
【図４】本発明の実施例４における回路基板の構造模式図である。
【図５】本発明の実施例５における電磁シールド膜の製造方法の模式的なフローチャートである。
【発明を実施するための形態】
【００２５】
以下、本発明の実施例における図面を参照しながら、本発明の実施例における技術案を明瞭で完全に説明するが、勿論、説明される実施例は、本発明の実施例の一部だけであり、すべての実施例ではない。本発明における実施例に基づいて、当業者が創造的な努力を必要とせずに想到し得るすべてのほかの実施例は、本発明の特許範囲に属する。
【００２６】
図１には、本発明の実施例１における電磁シールド膜の構造模式図が示されており、図１に示すように、前記電磁シールド膜は、第１シールド層１、第２シールド層２、接着剤膜層及び複数の凸状粒子を含み、前記第１シールド層１は、対向する第１表面１１と、非平滑面である第２表面とを含み、前記複数の凸状粒子４は、前記第１シールド層１の第２表面１２上に付着され、前記第２シールド層２は、前記第１シールド層１の第２表面１２に配置され、且つ前記複数の凸状粒子４を覆い、それにより、前記第２シールド層２の外表面２１において前記凸状粒子４に対応する位置に凸部２１２を形成して、他の位置に凹部２１１を形成し、前記第２シールド層２の外表面２１の凹凸度が前記第２表面１２の凹凸度より大きく、前記接着剤膜層３は、前記第２シールド層２の外表面２１上に配置される。
【００２７】
前記第１シールド層１及び第２シールド層２は、ともに自由電子を伝導する機能を有し、使用される材料が同じであってもよく、異なってもよく、具体的には、金属シールド層、カーボン・ナノチューブ・シールド層、フェライト・シールド層及びグラフェン・シールド層のうちの１種以上を含む。前記金属シールド層は、金属単体シールド層及び／又は合金シールド層を含み、前記金属単体シールド層は、アルミニウム、チタン、亜鉛、鉄、ニッケル、クロム、コバルト、銅、銀及び金のうちのいずれか１種の材料で製造され、前記合金シールド層は、アルミニウム、チタン、亜鉛、鉄、ニッケル、クロム、コバルト、銅、銀及び金のうちのいずれか２種以上の材料で製造される。また、前記接着剤膜層３に使用される材料は、好ましくは、変性エポキシ樹脂類、変性アクリル酸類、変性ゴム類、変性熱可塑性ポリイミド類、変性ポリエステル類から選ばれるものである。
【００２８】
本実施例では、前記凸状粒子４は、第１シールド膜の第２表面１２（第２表面１２の凹凸のある非平滑面）に分布し、その機能が第２シールド膜の第２シールド層２の外表面２２において前記凸状粒子４に対応する位置に凸部２１２を形成して、残りの位置に平坦部２１１を形成することで、前記第２シールド層２の外表面２２の凹凸度が前記第２表面１２の凹凸度より大きい。従って、電磁シールド膜とプリント回路基板とのラミネート過程において、該凸部２１２は、接着剤膜層３をより容易に刺し貫くことができ、シールド層と回路基板のグラウンド層とを接触して接続し、干渉電荷をシールド層により直接導出する。また、該凹部２１１は、接着剤収容量を増加でき、該電磁シールド膜の剥離強度を高め、デラミネーション現象の発生を回避する。前記凸状粒子４は、導体粒子、半導体粒子、絶縁体粒子、被覆複合粒子（導体で被覆された絶縁体粒子、又は絶縁体で被覆された別の絶縁体粒子等）の１種以上を含み、さらに小粒子が凝集してなる大粒子を含む。実際に使用される時に、前記凸状粒子４は、ダイヤモンド粉末、チタン白粉末、ケイ素粉末、ケイ化物粉末、シリカ粉末、アルミナイド粉末、グラフェン粉体、鉄粉、ニッケル粉、銅粉、ニッケルめっきダイヤモンド粉末、金属めっき無機粉体などである。なお、本発明における凸状粒子４の形状は、図示したものに制限されず、その材料も上記材料に制限されず、第２シールド層２の外表面２２に前記凸部を形成できる粒子であれば、本発明の特許範囲に属する。
【００２９】
前記第２シールド層２の外表面２２に接着剤膜層３を刺し貫くほどの凸部２１２を形成するために、前記凸状粒子４の高さは、０．１μｍ−３０μｍとする。また、十分な刺し貫き強度及び接着剤収容量を確保するため、前記第２シールド層２の外表面２２の凹凸度に対する前記接着剤膜層３の厚さの割合関係は、好ましくは、０．８〜２を満たし、具体的には、接着剤膜層３の厚さが第２シールド層２の外表面２２の凹凸度に対して小さすぎることで接着剤収容量が不十分であり、デラミネーション現象を引き起こすことを回避する一方、第２シールド層２の外表面２２の凹凸度が接着剤膜層３の厚さに対して小さすぎることで刺し貫く強度が不十分であり、接地故障を引き起こすことを防止する。なお、前記第２シールド層２の外表面２２の凹凸度は、前記第２シールド層２の外表面２２の最高点と最低点との間隔である。
【００３０】
上記構造によれば、前記第２シールド層２の外表面において前記凸状粒子に対応する位置に凸起部を形成して、他の位置に平坦部を形成し、前記第２シールド層２の外表面２２の凹凸度が前記第２表面１２の凹凸度より大きく、前記第２シールド層２の外表面２２上には、前記接着剤膜層３が設けられ手いる。従って、第２シールド層２の外表面２２の凸部２１２によりラミネート過程においてシールド層が接着剤膜層３を順調に刺し貫くことを保証し、干渉電荷が正常に放出されることを保証するとともに、凹部２１１により、ラミネート過程における接着剤収容量を増加でき、該電磁シールド膜の剥離強度を高め、デラミネーション現象の発生を回避する。
【００３１】
好ましくは、前記接着剤膜層３は、導電性粒子を含有しない粘着層であり、使用中の回路基板の挿入損失を低下し、シールド効果を向上させるとともに、回路基板の可撓性を改善する。
【００３２】
別の好適実施例では、前記接着剤膜層３は、導電性粒子を有する粘着層であり、この場合に、前記接着剤膜層３は、前記配線板と電磁シールド膜とを密着させる粘着作用を果たす以外、導電機能を有し、第２シールド層２と組み合わせて、干渉電子を前記配線板のグラウンド層に素早く導入する。前記導電性粒子は、互いに分離した導電性粒子であってもよいし、凝集してなる大粒子導電性粒子であってもよく、前記導電性粒子が互いに分離した導電性粒子である場合に、電気的接触の面積をさらに向上させて、電気的接触の均一性を向上させ、一方、前記導電性粒子が凝集してなる大粒子導電性粒子である場合に、刺し貫く強度を高める。
【００３３】
好ましくは、前記電磁シールド膜は、保護膜層をさらに含み、前記第１シールド層１の第１表面１１には、前記保護膜層が形成されている。前記保護膜層は、隔離作用を果たし、前記第１シールド層１と第２シールド層２によるシールド効果を確保する。前記保護膜層は、ＰＰＳ薄膜層、ＰＥＮ薄膜層、ポリエステル薄膜層、ポリイミド薄膜層、エポキシ樹脂インクを硬化させてなる膜層、ポリウレタン・インクを硬化させてなる膜層、変性アクリル酸樹脂を硬化させてなる膜層、ポリイミド樹脂を硬化させてなる膜層のうちの１種である。
【００３４】
なお、本実施例の図面における第１シールド層１及び第２シールド層２は、単層構造であってもよく、多層構造であってもよい。また、実際の生産及び使用のニーズに応じて、本実施例の図面における第１シールド層１及び第２シールド層２は、グリッド状、発泡状などにしてもよい。
【００３５】
図２には、本発明の実施例２における電磁シールド膜の構造模式図が示されており、図１に示すように、第１シールド層１、第２シールド層２、接着剤膜層及び複数の凸状粒子を含み、前記第１シールド層１は、対向する第１表面１１と、凹凸のある非平滑面である第２表面とを含み、前記複数の凸状粒子は、前記第１シールド層１の第２表面上に付着され、前記第２シールド層２は、前記第１シールド層１の第２表面１２に配置され、且つ前記複数の凸状粒子４を覆い、それにより、前記第２シールド層２の外表面２１において前記凸状粒子４に対応する位置に凸部２１２を形成して、他の位置に凹部２１１を形成し、前記第２シールド層２の外表面２１の凹凸度が前記第２表面１２の凹凸度より大きく、前記接着剤膜層３は、前記第２シールド層２の外表面２１上に配置され、前記第２シールド層２の外表面上には、複数の導電性凸起５がさらに形成されている。
【００３６】
前記導電性凸起５は、金属凸起、カーボン・ナノチューブ・凸起及びフェライト凸起のうちの１種以上を含む。さらに、前記金属凸起は、金属単体凸起及び／又は合金凸起を含み、前記金属単体凸起は、アルミニウム、チタン、亜鉛、鉄、ニッケル、クロム、コバルト、銅、銀及び金のうちのいずれか１種の材料で製造され、前記合金凸起は、アルミニウム、チタン、亜鉛、鉄、ニッケル、クロム、コバルト、銅、銀及び金のうちのいずれか２種以上の材料で製造される。なお、導電性凸起５の材料は、第１シールド層１、第２シールド層２の材料と同じであってもよく、異なってもよい。
【００３７】
前記導電性凸起５は、好ましくは、前記凸部２１２に集中して分布し、この場合、前記第２シールド層２は、ラミネート過程において容易に接着剤膜層３を刺し貫き、確実に接地することを実現し、電磁シールドの品質を向上させる。
【００３８】
前記第１シールド層１及び第２シールド層２は、ともに自由電子を伝導する機能を有し、使用される材料が同じであってもよく、異なってもよく、具体的には、金属シールド層、カーボン・ナノチューブ・シールド層、フェライト・シールド層及びグラフェン・シールド層のうちの１種以上を含む。前記金属シールド層は、金属単体シールド層及び／又は合金シールド層を含み、前記金属単体シールド層は、アルミニウム、チタン、亜鉛、鉄、ニッケル、クロム、コバルト、銅、銀及び金のうちのいずれか１種の材料で製造され、前記合金シールド層は、アルミニウム、チタン、亜鉛、鉄、ニッケル、クロム、コバルト、銅、銀及び金のうちのいずれか２種以上の材料で製造される。また、前記接着剤膜層３に使用される材料は、好ましくは、変性エポキシ樹脂類、変性アクリル酸類、変性ゴム類、変性熱可塑性ポリイミド類、変性ポリエステル類から選ばれるものである。
【００３９】
本実施例では、前記凸状粒子４は、第１シールド膜の第２表面１２（第２表面１２が凹凸のある非平滑面である。）に分布し、その機能が前記第２シールド層２の外表面２１において前記凸状粒子４に対応する位置に凸部２１２を形成して、他の位置に凹部２１１を形成するで、前記第２シールド層２の外表面２２の凹凸度が前記第２表面１２の凹凸度より大きく、電磁シールド膜とプリント回路基板とのラミネート過程において、該凸部２１２により、接着剤膜層３をより容易に刺し貫くことができ、シールド層と回路基板のグラウンド層とを接触して接続し、干渉電荷をシールド層により直接導出し、また、該凹部２１１により、接着剤収容量を増加でき、該電磁シールド膜の剥離強度を高め、デラミネーション現象の発生を回避する。前記凸状粒子４は、導体粒子、半導体粒子、絶縁体粒子及び被覆複合粒子（導体で被覆された絶縁体粒子、又は絶縁体で被覆された別の絶縁体粒子など）の１種以上を含み、さらに小粒子が凝集してなる大粒子を含む。実際に使用される時に、前記凸状粒子４は、ダイヤモンド粉末、チタン白粉末、ケイ素粉末、ケイ化物粉末、シリカ粉末、アルミナイド粉末、グラフェン粉体、鉄粉、ニッケル粉、銅粉、ニッケルめっきダイヤモンド粉末、金属めっき無機粉体などである。なお、本発明における凸状粒子４の形状は、図示したものに制限されず、その材料も上記材料に制限されず、第２シールド層２の外表面２２に凸部２１２を形成させることができる粒子を有されば、本発明の特許範囲に属する。
【００４０】
前記第２シールド層２の外表面２２に接着剤膜層３を刺し貫くほどの凸部２１２を形成するために、前記凸状粒子４の高さは、０．１μｍ−３０μｍとする。また、十分な刺し貫き強度及び接着剤収容量を確保するように、前記第２シールド層２の外表面２２の凹凸度と前記導電性凸起５の高さとの和に対する前記接着剤膜層３の厚さの割合関係は、好ましくは、０．８〜２を満たし、具体的には、接着剤膜層３の厚さが第２シールド層２の外表面２２の凹凸度と前記導電性凸起５の高さとの和に対して小さすぎることで接着剤収容量が不十分であり、デラミネーション現象を引き起こすことを防止する一方、第２シールド層２の外表面２２の凹凸度と前記導電性凸起５の高さとの和が接着剤膜層３の厚さに対して小さすぎることで刺し貫く強度が不十分であり、接地故障を引き起こすことを防止する。なお、前記第２シールド層２の外表面２２の凹凸度は、前記第２シールド層２の外表面２２の最高点と最低点との間隔である。
【００４１】
上記構造によれば、前記第２シールド層２の外表面２１において前記凸状粒子４に対応する位置に凸部２１２を形成して、他の位置に凹部２１１を形成し、前記第２シールド層２の外表面２２の凹凸度が前記第２表面１２の凹凸度より大きく、前記第２シールド層２の外表面２２には、前記接着剤膜層３が設けられ、且つ第２シールド層２の外表面２２上には、複数の導電性凸起５が形成されている。それによって、第２シールド層２の外表面２２の凸部２１２と、それにおける導電性凸起５の連携により、刺し貫く機能を高め、第２シールド層２が接着剤膜層３を順調に刺し貫くことを保証して、干渉電荷が正常に放出されることを確保するとともに、凹部２１１により、ラミネート過程における接着剤収容量を増加でき、該電磁シールド膜の剥離強度を高め、デラミネーション現象の発生を回避する。
【００４２】
好ましくは、前記接着剤膜層３は、導電性粒子を含有しない粘着層であり、使用中の回路基板の挿入損失を低下し、シールド効果を向上させるとともに、回路基板の可撓性を改善する。
【００４３】
別の好適実施例では、前記接着剤膜層３は、導電性粒子を有する粘着層であり、この場合に、前記接着剤膜層３は、前記配線板と電磁シールド膜とを密着させる粘着作用を果たす以外、導電機能を有し、第２シールド層２と組み合わせて、干渉電子を前記配線板のグラウンド層に素早く導入する。前記導電性粒子は、互いに分離した導電性粒子であってもよいし、凝集してなる大粒子導電性粒子であってもよく、前記導電性粒子が互いに分離した導電性粒子である場合に、電気的接触の面積をさらに向上させることができ、電気的接触の均一性を向上させ、一方、前記導電性粒子が凝集してなる大粒子導電性粒子である場合に、刺し貫く強度を高めることができる。
【００４４】
好ましくは、前記電磁シールド膜は、保護膜層をさらに含み、前記第１シールド層１の第１表面１１には、前記保護膜層が形成されている。前記保護膜層は、隔離作用を果たし、前記第１シールド層１と第２シールド層２によるシールド効果を確保する。前記保護膜層は、ＰＰＳ薄膜層、ＰＥＮ薄膜層、ポリエステル薄膜層、ポリイミド薄膜層、エポキシ樹脂インクを硬化させてなる膜層、ポリウレタン・インクを硬化させてなる膜層、変性アクリル酸樹脂を硬化させてなる膜層、ポリイミド樹脂を硬化させてなる膜層のうちの１種である。
【００４５】
また、前記導電性凸起５は、好ましくは、前記凸部２１２に集中して分布し、この場合に、前記第２シールド層２は、ラミネート過程においてより容易に接着剤膜層３を刺し貫き、確実に接地することを実現し、電磁シールドの品質を向上させる。
【００４６】
なお、本実施例の図面における第１シールド層１及び第２シールド層２は、単層構造であってもよく、多層構造であってもよい。また、実際の生産及び使用のニーズに応じて、本実施例の図面における第１シールド層１及び第２シールド層２は、グリッド状、発泡状などにしてもよい。
【００４７】
図３には、本発明の実施例３による回路基板の構造模式図が示されており、前記回路基板は、プリント回路基板と、実施例１の前記電磁シールド膜とを備え、前記電磁シールド膜は、接着剤膜層３を介して前記プリント回路基板にラミネートされ、前記第２シールド層２の外表面２２の凸部２１２は、前記接着剤膜層３を刺し貫き、前記プリント回路基板のグラウンド層まで延びている。
【００４８】
本実施例では、電磁シールド膜の実現方式については、上記実施例１の説明を参照すればよいため、ここで詳しく説明しない。
【００４９】
好ましくは、前記プリント回路基板６は、フレキシブル片面、フレキシブル両面、フレキシブル多層板、リジッド・フレキシブル基板のうちの１種である。
【００５０】
上記構造によれば、ラミネート過程において、前記第２シールド層２の凸部２１２で接着剤膜層３を刺し貫くことで、第２シールド層２の外表面２２の少なくとも一部を前記プリント回路基板６のグラウンド層に接続し、それによって、第１シールド層１及び第２シールド層２における干渉電荷をグラウンド層に導入することを実現し、干渉電荷の蓄積により干渉源が形成されて、回路基板の正常な作動へ悪影響を与えることを回避し、また、平坦部により、使用中の挿入損失を低下し、超高周波伝送に適用できる。
【００５１】
図４には、本発明の実施例４による回路基板の構造模式図が示されており、前記回路基板は、プリント回路基板と、実施例２の前記電磁シールド膜とを備え、前記電磁シールド膜は、接着剤膜層３を介して前記プリント回路基板にラミネートされ、前記第２シールド層２の外表面２２の凸部２１２は、前記接着剤膜層３を刺し貫き、前記プリント回路基板のグラウンド層まで延びている。
【００５２】
本実施例では、電磁シールド膜の実現形態については、上記実施例２の説明を参照すればよく、ここで詳しく説明しない。
【００５３】
上記構造によれば、ラミネート過程において、第２シールド層２の外表面２２の凸部２１２と、それにおける導電性凸起５の連携により前記接着剤膜層３を刺し貫くことで、第２シールド層２の外表面２２の少なくとも一部を前記プリント回路基板６のグラウンド層に接続し、それによって、第１シールド層１及び第２シールド層２における干渉電荷をグラウンド層に導入することを実現し、干渉電荷の蓄積により干渉源が形成されて、回路基板の正常な作動へ悪影響を与えることを回避し、また、凹部２１１により、接着剤収容量を増加でき、該電磁シールド膜の剥離強度を高め、デラミネーション現象の発生を回避する。
【００５４】
図５には、本発明の実施例５による電磁シールド膜の製造方法の模式的なフローチャートが示されており、該方法は、実施例１の前記電磁シールド膜の製造に適用し、ステップＳ１〜ステップＳ４を含む。
【００５５】
Ｓ１において、対向する第１表面と、凹凸のある非平滑面である第２表面とを含む第１シールド層を形成する。
【００５６】
ステップＳ１においては、
キャリア膜上に保護膜層を形成し、前記保護膜層上に前記第１シールド層を形成し、但し、前記第１表面が前記保護膜層に貼り合わせられている、又は
キャリア膜上に可剥離層を形成し、前記可剥離層の表面上に前記第１シールド層を形成し、前記第１シールド層の第１表面に保護膜層を形成した後、前記キャリア膜層を剥離する
という方式によって、前記第１シールド層を形成する。
【００５７】
好ましくは、前記第１シールド層の第２表面を凹凸のある非平滑面にすることは、
前記保護膜層／可剥離層の平滑面又は非平滑面上にシールド層を形成し、物理的粗面化、無電解めっき、物理蒸着、化学蒸着、蒸発めっき、スパッタリングめっき、電気めっきのうちの１種以上のプロセスによって前記第１シールド層に表面処理を行う、又は、
前記保護膜層／可剥離層の非平滑面に一定の凹凸度のある第１シールド層を形成する
ということによって実現できる。
【００５８】
Ｓ２において、第１シールド層の第２表面上に複数の凸状粒子を形成する。
【００５９】
Ｓ３において、前記第２シールド層の外表面において前記凸状粒子に対応する位置に凸部を形成して、他の位置に凹部を形成し、前記第２シールド層の外表面の凹凸度が前記第２表面の凹凸度より大きくなるように、前記凸状粒子が分布している第２表面上に第２シールド層を形成する。
【００６０】
Ｓ４において、前記第２シールド層の外表面上に接着剤膜層を形成する。
【００６１】
ステップＳ４においては、前記第１シールド層の第２表面上に接着剤膜層を形成する前記ステップは、具体的には、
離型膜上に接着剤膜層を塗布し、次に、前記接着剤膜層を前記第２シールド層の外表面にラミネートして移すことで前記第２シールド層の外表面上に前記接着剤膜層を形成する、又は、
前記第２シールド層の外表面に接着剤膜層を直接塗布して、前記第２シールド層の外表面上に前記接着剤膜層を形成する。
【００６２】
なお、第１シールド層、凸状粒子、第２シールド層又はガラス層の形成は、いずれも好ましくは、無電解めっき方式、ＰＶＤ、ＣＶＤ、蒸発めっき、スパッタリングめっき、電気めっき又はこれらのプロセスの組み合わせによって行われる。
【００６３】
実施例２の前記電磁シールド膜の製造に適用できる別の好適実施例では、実施例５を基にして、ステップＳ４の前に、
物理的粗面化、無電解めっき、物理蒸着、化学蒸着、蒸発めっき、スパッタリングめっき、電気めっき及び混合めっきのうちの１種以上のプロセスによって前記第２シールド層の外表面に複数の導電性凸起を形成するステップをさらに含む。
【００６４】
以上は、本発明の好適実施形態であり、但し、当業者にとって、本発明の原理から逸脱せずにさまざまな改良及び修飾を行うことができ、これらの改良及び修飾も本発明の特許範囲にあるとみなすべきである。
【図１】
0006849828.tif 000002
【図２】
0006849828.tif 000003
【図３】
0006849828.tif 000004
【図４】
0006849828.tif 000005
【図５】
0006849828.tif 000006